(57)【要約】【課題】  加工能率や穴明け加工数の低下を招くことなく、刃先部の形状精度を維持して、ドリルの再研摩・再コーティング工程を省略化する。【解決手段】  使用後のドリルにおける切刃１６，１６を含めた刃先部１２の表面にマスキングを施してから先端逃げ面１３を再研磨した後に、切刃１６，１６を含めた刃先部１２の表面に硬質皮膜を再コーティングし、さらに、刃先部１２の外周面１７及び切屑排出溝１４，１４の内壁面１５，１５に施されたマスキングをその上に位置する硬質皮膜ごと剥離する。【選択図】      図１
2005118906.tif 000002
【特許請求の範囲】
【請求項１】
軸線回りに回転されるドリル本体の先端側部分である刃先部の外周に、この刃先部の先端逃げ面に開口するとともに後端側へ向けて延びる切屑排出溝が形成され、この切屑排出溝のドリル回転方向前方側を向く内壁面と前記先端逃げ面との交差稜線部に切刃が形成され、前記切刃を含めた前記刃先部の表面には硬質皮膜がコーティングされたドリルを再研磨・再コーティングする方法であって、
使用後のドリルにおける前記切刃を含めた前記刃先部の表面にマスキングを施してから前記先端逃げ面を再研磨した後に、前記切刃を含めた前記刃先部の表面に硬質皮膜を再コーティングし、さらに、前記刃先部の外周面及び前記切屑排出溝の内壁面に施されたマスキングをその上に位置する前記硬質皮膜ごと剥離することを特徴とするドリルの再研磨・再コーティング方法。
【請求項２】
軸線回りに回転されるドリル本体の先端側部分である刃先部の外周に、この刃先部の先端逃げ面に開口するとともに後端側へ向けて延びる切屑排出溝が形成され、この切屑排出溝のドリル回転方向前方側を向く内壁面と前記先端逃げ面との交差稜線部に切刃が形成され、前記切刃を含めた前記刃先部の表面には硬質皮膜がコーティングされたドリルであって、
使用後のドリルにおける前記切刃を含めた前記刃先部の表面にマスキングが施されてから前記先端逃げ面が再研磨された後に、前記切刃を含めた前記刃先部の表面に硬質皮膜が再コーティングされ、さらに、前記刃先部の外周面及び前記切屑排出溝の内壁面に施されたマスキングがその上に位置する前記硬質皮膜ごと剥離されていることを特徴とする再研磨・再コーティングドリル。
【請求項３】
軸線回りに回転されるドリル本体の先端側部分である刃先部の外周に、この刃先部の先端逃げ面に開口するとともに後端側へ向けて延びる切屑排出溝が形成され、この切屑排出溝のドリル回転方向前方側を向く内壁面と前記先端逃げ面との交差稜線部に切刃が形成され、前記切刃を含めた前記刃先部の表面には硬質皮膜がコーティングされたドリルを再研磨・再コーティングする方法であって、
使用後のドリルにおける前記切刃を含めた前記刃先部の表面にマスキングを施してから前記先端逃げ面を再研摩した後に、前記切刃を含めた前記刃先部の表面に硬質皮膜を再コーティングすることを特徴とするドリルの再研磨・再コーティング方法。
【請求項４】
軸線回りに回転されるドリル本体の先端側部分である刃先部の外周に、この刃先部の先端逃げ面に開口するとともに後端側へ向けて延びる切屑排出溝が形成され、この切屑排出溝のドリル回転方向前方側を向く内壁面と前記先端逃げ面との交差稜線部に切刃が形成され、前記切刃を含めた前記刃先部の表面には硬質皮膜がコーティングされたドリルであって、
使用後のドリルにおける前記切刃を含めた前記刃先部の表面にマスキングが施されてから前記先端逃げ面が再研摩された後に、前記切刃を含めた前記刃先部の表面に硬質皮膜が再コーティングされていることを特徴とする再研摩・再コーティングドリル。
【発明の詳細な説明】
【技術分野】
【０００１】
本発明は、穴明け加工に用いられ、切刃を含めた刃先部の表面に硬質皮膜がコーティングされたドリルに関するものであり、とくに、使用後のドリルが再研磨・再コーティングされてなる再研磨・再コーティングドリルに関するものである。
【背景技術】
【０００２】
従来より、軸線回りに回転されるドリル本体の先端側部分である刃先部の外周に、この刃先部の先端逃げ面に開口するとともに後端側へ向けて延びる螺旋状の切屑排出溝が一対形成され、これら切屑排出溝のドリル回転方向前方側を向く内壁面と先端逃げ面との交差稜線部に一対の切刃が形成されたドリルが知られている。
また、ドリル本体は、その先端に設けられた切刃を含めて、超硬合金あるいはハイスによって一体に構成されており、さらに、耐摩耗性の向上を図るため、切刃を含めた刃先部の表面には硬質皮膜がコーティングされている（例えば、特許文献１参照）。
【特許文献１】特開昭６１−２７９４０９号公報
【発明の開示】
【発明が解決しようとする課題】
【０００３】
ところで、このようなドリルは、その使用にともなって切刃の摩耗が顕著になってきた場合に、再研摩・再コーティングを施すことによって、再利用が図られるようになっている。
例えば、刃先部の形状精度を維持するために、刃先部の表面全域を研磨してこの表面全域にコーティングされた硬質皮膜を除去し、これと同時に切刃の刃立てを行い、その後、硬質皮膜を再コーティングしたり、同じく刃先部の形状精度を維持するために、化学的な方法で刃先部の表面全域にコーティングされた硬質皮膜を除去してから、先端逃げ面を研磨することによって切刃の刃立てを行い、その後、硬質皮膜を再コーティングするといった方法が採用されている。
さらに例えば、刃先部の外周面を研磨してこの外周面にコーティングされた硬質皮膜を除去してから、先端逃げ面を研磨することによってこの先端逃げ面にコーティングされた硬質皮膜を除去するのと同時に切刃の刃立てを行い、その後、硬質皮膜を再コーティングしたり、あるいは、刃先部の外周面及び切屑排出溝の内壁面を研磨してこれら外周面及び内壁面にコーティングされた硬質皮膜を除去してから、先端逃げ面を研磨することによってこの先端逃げ面にコーティングされた硬質皮膜を除去するのと同時に切刃の刃立てを行い、その後、硬質皮膜を再コーティングするといった方法も採用されている。
【０００４】
しかしながら、上述したようなドリルの再研摩・再コーティングを行うには、多大なコスト及び時間がかかってしまうという問題があるため、このような再研摩・再コーティング工程の省略化が強く望まれている。
なお、先端逃げ面を研磨して切刃の刃立てを行うだけの状態、つまり、先端逃げ面には硬質皮膜がコーティングされていない状態でドリルを再利用することもあるが、このような場合には、先端逃げ面の耐摩耗性が著しく劣ってしまうこととなり、加工効率（切削速度・送り）や穴明け加工数が大幅に低下してしまうのであった。
【０００５】
また、再研磨・再コーティング工程を簡略化し、なおかつ、先端逃げ面の耐摩耗性を維持するために、先端逃げ面のみを再研磨し、刃先部の外周面及び切屑排出溝の内壁面にコーティングされた硬質皮膜を除去せずに新たな硬質皮膜の再コーティングを行うこともあるが、この場合には、刃先部の外周面及び切屑排出溝の内壁面にコーティングされる硬質皮膜が複数層重ねられることによって、この硬質皮膜が過剰に厚くなり、硬質皮膜にチッピングや欠損が生じやすくなるので、安定した耐摩耗性を発揮できなくなる。
さらに、この場合、再研磨・再コーティング回数が多くなると、刃先部の形状精度を維持することが困難となるので、結局は、上記のように、刃先部の外周面を再研磨して硬質皮膜を除去した後に、新たな硬質皮膜を再コーティングすることになってしまう。
【０００６】
本発明は、上記課題に鑑みてなされたもので、加工能率や穴明け加工数の低下を招くことなく、刃先部の形状精度を維持して、ドリルの再研摩・再コーティング工程を省略化することが可能なドリルの再研摩・再コーティング方法、再研摩・再コーティングドリルを提供することを目的とする。
【課題を解決するための手段】
【０００７】
上記の課題を解決して、このような目的を達成するために、請求項１に記載のドリルの再研摩・再コーティング方法は、軸線回りに回転されるドリル本体の先端側部分である刃先部の外周に、この刃先部の先端逃げ面に開口するとともに後端側へ向けて延びる切屑排出溝が形成され、この切屑排出溝のドリル回転方向前方側を向く内壁面と前記先端逃げ面との交差稜線部に切刃が形成され、前記切刃を含めた前記刃先部の表面には硬質皮膜がコーティングされたドリルを再研磨・再コーティングする方法であって、使用後のドリルにおける前記切刃を含めた前記刃先部の表面にマスキングを施してから前記先端逃げ面を再研磨した後に、前記切刃を含めた前記刃先部の表面に硬質皮膜を再コーティングし、さらに、前記刃先部の外周面及び前記切屑排出溝の内壁面に施されたマスキングをその上に位置する前記硬質皮膜ごと剥離することを特徴とするものである。
【０００８】
また、請求項２に記載の再研磨・再コーティングドリルは、軸線回りに回転されるドリル本体の先端側部分である刃先部の外周に、この刃先部の先端逃げ面に開口するとともに後端側へ向けて延びる切屑排出溝が形成され、この切屑排出溝のドリル回転方向前方側を向く内壁面と前記先端逃げ面との交差稜線部に切刃が形成され、前記切刃を含めた前記刃先部の表面には硬質皮膜がコーティングされたドリルであって、使用後のドリルにおける前記切刃を含めた前記刃先部の表面にマスキングが施されてから前記先端逃げ面が再研磨された後に、前記切刃を含めた前記刃先部の表面に硬質皮膜が再コーティングされ、さらに、前記刃先部の外周面及び前記切屑排出溝の内壁面に施されたマスキングがその上に位置する前記硬質皮膜ごと剥離されていることを特徴とするものである。
【０００９】
また、請求項３に記載のドリルの再研磨・再コーティング方法は、軸線回りに回転されるドリル本体の先端側部分である刃先部の外周に、この刃先部の先端逃げ面に開口するとともに後端側へ向けて延びる切屑排出溝が形成され、この切屑排出溝のドリル回転方向前方側を向く内壁面と前記先端逃げ面との交差稜線部に切刃が形成され、前記切刃を含めた前記刃先部の表面には硬質皮膜がコーティングされたドリルを再研磨・再コーティングする方法であって、使用後のドリルにおける前記切刃を含めた前記刃先部の表面にマスキングを施してから前記先端逃げ面を再研摩した後に、前記切刃を含めた前記刃先部の表面に硬質皮膜を再コーティングすることを特徴とするものである。
【００１０】
また、請求項４に記載の再研摩・再コーティングドリルは、軸線回りに回転されるドリル本体の先端側部分である刃先部の外周に、この刃先部の先端逃げ面に開口するとともに後端側へ向けて延びる切屑排出溝が形成され、この切屑排出溝のドリル回転方向前方側を向く内壁面と前記先端逃げ面との交差稜線部に切刃が形成され、前記切刃を含めた前記刃先部の表面には硬質皮膜がコーティングされたドリルであって、使用後のドリルにおける前記切刃を含めた前記刃先部の表面にマスキングが施されてから前記先端逃げ面が再研摩された後に、前記切刃を含めた前記刃先部の表面に硬質皮膜が再コーティングされていることを特徴とするものである。
【発明の効果】
【００１１】
請求項１に記載の発明によれば、切刃を含めた刃先部の表面に硬質皮膜を再コーティングする前の状態で、刃先部の外周面及び切屑排出溝の内壁面には、予めコーティングされた硬質皮膜の上にマスキングが施されていることから、切刃を含めた刃先部の表面に硬質皮膜を再コーティングした後に、上記のマスキングを、その上に新たに再コーティングされた硬質皮膜ごと剥離することにより、再コーティング時において刃先部の外周面及び切屑排出溝の内壁面に再コーティングされた硬質皮膜が残存することはない。
つまり、刃先部の外周面及び切屑排出溝の内壁面にコーティングされた硬質皮膜を除去せずに、これら外周面及び内壁面に対する複数回繰り返しての硬質皮膜の再コーティングを行ったとしても、刃先部の外周面及び切屑排出溝の内壁面に再コーティングされた硬質皮膜が残存することはないために、刃先部の外周面及び切屑排出溝の内壁面に再コーティングされた硬質皮膜の総膜厚が、刃先部の形状精度を損ねてしまうほどに厚くなってしまうことがないのである。さらに、先端逃げ面には、従来と同様に、適切な厚み（例えば０．８μｍ〜５．０μｍの範囲）の硬質皮膜が再コーティングされることによって、この先端逃げ面の耐摩耗性が損なわれてしまうこともない。
そのため、刃先部の外周面にコーティングされた硬質皮膜を研摩あるいは化学的な方法で除去する工程を省略したとしても、これに起因する不具合の発生をなくすことが可能となり、ドリルの再研摩・再コーティングにかかるコストを削減するとともに、この再研摩・再コーティングの工程にかかる所要時間を短縮することができる。
【００１２】
請求項３に記載の発明によれば、切刃を含めた刃先部の表面に硬質皮膜を再コーティングする前の状態で、刃先部の外周面及び切屑排出溝の内壁面には、予めコーティングされた硬質皮膜の上にマスキングが施されていることから、切刃を含めた刃先部の表面に硬質皮膜を再コーティングした後には、上記のマスキングの上に新たに再コーティングされた硬質皮膜が存在することなる。
しかしながら、このような再研摩・再コーティングドリルを使用すると、上記のマスキングが、自然と、その上に新たに再コーティングされた硬質皮膜ごと剥離することにより、再コーティング時において刃先部の外周面及び切屑排出溝の内壁面に再コーティングされた硬質皮膜が残存することはない。
つまり、刃先部の外周面及び切屑排出溝の内壁面にコーティングされた硬質皮膜を除去せずに、これら外周面及び内壁面に対する複数回繰り返しての硬質皮膜の再コーティングを行ったとしても、刃先部の外周面及び切屑排出溝の内壁面に再コーティングされた硬質皮膜が残存することはないために、刃先部の外周面及び切屑排出溝の内壁面に再コーティングされた硬質皮膜の総膜厚が、刃先部の形状精度を損ねてしまうほどに厚くなってしまうことがないのである。さらに、先端逃げ面には、従来と同様に、適切な厚み（例えば０．８μｍ〜５．０μｍの範囲）の硬質皮膜が再コーティングされることによって、この先端逃げ面の耐摩耗性が損なわれてしまうこともない。
そのため、刃先部の外周面にコーティングされた硬質皮膜を研摩あるいは化学的な方法で除去する工程を省略したとしても、これに起因する不具合の発生をなくすことが可能となり、ドリルの再研摩・再コーティングにかかるコストを削減するとともに、この再研摩・再コーティングの工程にかかる所要時間を短縮することができる。
【発明を実施するための最良の形態】
【００１３】
以下、本発明の実施形態を添付した図面を参照しながら説明する。
本発明の実施形態を説明するために用いるドリルのドリル本体１０は、図１に示すように、軸線Ｏ回りに回転される軸線Ｏを中心とした略円柱状に形成されたものであり、その後端側部分が工作機械の回転軸に把持されるシャンク部１１とされる一方、先端側部分が刃先部１２とされている。
【００１４】
刃先部１２の外周には、この刃先部１２の先端逃げ面１３に開口する部分から軸線Ｏ方向の後端側へ向かうにしたがい略一定のねじれ角でドリル回転方向Ｔ後方側にねじれる一対の切屑排出溝１４，１４が軸線Ｏに関して対称に形成されていて、これら一対の切屑排出溝１４，１４における内壁面１５，１５のうちのドリル回転方向Ｔ前方側を向く内壁面１５Ａ，１５Ａと先端逃げ面１３との交差稜線部に、略直線状をなす一対の切刃１６，１６が形成されている。
【００１５】
刃先部１２の先端逃げ面１３は、一対の切刃１６，１６からドリル回転方向Ｔ後方側へ向かうにしたがい軸線Ｏ方向の後端側へ向かって後退するとともに、内周側から外周側へ向かうにしたがい軸線Ｏ方向の後端側へ向かって後退するような略多段円錐面状に形成されており、一対の切刃１６，１６のそれぞれには、所定の逃げ角及び先端角が付されるようになっている。
【００１６】
さらに、刃先部１２における一対の切屑排出溝１４，１４を除く外周面１７、すなわちランド部は、軸線Ｏに直交する断面で見たときに、切屑排出溝１４のドリル回転方向Ｔ前方側を向く内壁面１５Ａの外周側稜線部に交差して、軸線Ｏを中心とした略円弧状をなすマージン部１８と、このマージン部１８のドリル回転方向Ｔ後方側に連なり、マージン部１８がなす円弧よりも一段小さい外径を有する軸線Ｏを中心とした略円弧状をなす二番取り面１９とから構成されている。
なお、これらマージン部１８と二番取り面１９とは、切屑排出溝１４と同様に、先端逃げ面１３に交差する部分から軸線Ｏ方向の後端側へ向かうにしたがいドリル回転方向Ｔ後方側にねじれるようにして、刃先部１２の軸線Ｏ方向での略全長に亘って形成されている。
【００１７】
そして、本実施形態では、ドリル本体１０が、その先端に設けられた一対の切刃１６，１６を含めて、超硬合金あるいはハイス等の硬質材料によって一体に構成されており、一対の切刃１６，１６を含めた刃先部１２の表面には、例えば（Ｔｉ，Ａｌ）ＮやＴｉＣＮなどの硬質皮膜がコーティングされている。
【００１８】
以上のような構成を有するドリルを用いて、穴明け加工を施していくと、次第に、切刃１６，１６や先端逃げ面１３の摩耗が顕著になってくる。
このような切刃１６，１６や先端逃げ面１３の摩耗に対して、本実施形態では、まず、使用後のドリルにおける一対の切刃１６，１６を含めた刃先部１２の表面に、例えばメッキをコーティングする（マスキングを施す）。
【００１９】
また、このメッキ（マスキング）は、例えばＮｉ系の無電解メッキを用い、メッキ処理時間を調整することにより、刃先部１２の外周面１７（マージン部１８，二番取り面１９）及び切屑排出溝１４の内壁面１５に対して２〜１０μｍの厚さでコーティングする。このメッキの厚みは、再コーティングする硬質皮膜をマスキングするのに十分な厚さを有するように、２μｍ以上に設定し、かつ、再コーティング後に剥離しやすく、メッキを剥離しない場合（後述する）であっても歯形精度が維持できるように、１０μｍ以下に設定してある。
【００２０】
次に、メッキが刃先部１２の表面にコーティングされた使用後のドリルにおける刃先部１２の先端逃げ面１３を再研磨することにより、この先端逃げ面１３に予めコーティングされていた硬質皮膜とその上に新たにコーティングされたメッキとを除去するとともに、先端逃げ面１３と切屑排出溝１４，１４のドリル回転方向Ｔ前方側を向く内壁面１５Ａ，１５Ａとの交差稜線部に形成される切刃１６，１６の刃立てを行う。
【００２１】
次に、切刃１６，１６を含めた刃先部１２の表面に、図２に示すようなアークイオンプレーティング装置を用いて、硬質皮膜を再コーティングすることになる。
このアークイオンプレーティング装置１００は、成膜チャンバー１１０と、成膜チャンバー１１０の内部にて回転する回転テーブル１７０と、この回転テーブル１７０の外周部に沿って配置され、回転テーブル１７０上でドリル本体１０を回転可能に支持する複数の基体保持部１６０…とを主体として構成され、成膜チャンバー１１０には、排気手段１２０と、加熱手段１３０と、ガス供給手段１９０とが接続されている。
【００２２】
成膜チャンバー１１０内部の対向する２壁面近傍に、カソード電極（蒸着源）１５０ａ、１５０ｂが配設されており、各々のカソード電極１５０ａ、１５０ｂに、電源１４０，１４０が接続され、カソード電極１５０ａ、１５０ｂ近傍のこれらと対向する位置に、それぞれアノード電極１４０ａ、１４０ｂが配置されている。
また、回転テーブル１７０には、バイアス電源１８０が接続されており、各基体保持部１６０…を介してドリル本体１０に対してバイアス電圧を印加できるようになっている。
【００２３】
このようなアークイオンプレーティング装置１００を用いて、ドリル本体１０の刃先部１２の表面に硬質皮膜を再コーティングするには、まず、ドリル本体１０を、アセトン中で超音波洗浄し、乾燥させた後、装置１００内の回転テーブル１７０上の外周部に沿って設けられた基体保持部１６０に対して装着する。次いで、装置１００内を排気して０．５Ｐａの真空に保持しながら、ヒーターで装置内を５００℃に加熱する。
その後、回転テーブル１７０上で自転しながら回転するドリル本体１０に、バイアス電源１８０により−１０００Ｖの直流バイアス電圧を印加した状態で、カソード電極１５０ａの金属Ｔｉとアノード電極１４０ａとの間にアーク放電を発生させて、ドリル本体１０における一対の切刃１６，１６を含めた刃先部１２の表面をＴｉボンバード洗浄する。
【００２４】
次に、装置１００内に反応ガスとして窒素ガスを導入して１０Ｐａの反応雰囲気とするとともに、回転テーブル１７０上で自転しながら回転するドリル本体１０に、−３００Ｖのバイアス電圧を印加しながら、ＴｉＡｌ金属からなるカソード電極１５０ｂとアノード電極１４０ｂとの間にアーク放電を発生させて、ドリル本体１０における一対の切刃１６６，１６を含めた刃先部１２の表面に、層厚方向に沿って目標全体層厚の（Ｔｉ，Ａｌ）Ｎ層からなる硬質皮膜を蒸着して再コーティングする。
【００２５】
なお、アークイオンプレーティング装置１００内の回転テーブル１７０の基体保持部１６０に装着されたドリル本体１０は、その軸線Ｏ回りに自転させられるとともに、回転テーブル１７０の軸線回りの回転によって公転させられながら、硬質皮膜が再コーティングされていくようになっている。
【００２６】
このようにして、切刃１６，１６を含めた刃先部１２の表面に硬質皮膜を再コーティングすると、先端逃げ面１３の表面には、新たに再コーティングされた硬質皮膜のみが、例えば０．８μｍ〜５．０μｍの範囲の厚みで存在した状態となり、かつ、刃先部１２の外周面１７（マージン部１８，二番取り面１９）及び切屑排出溝１４，１４の内壁面１５，１５の表面には、予めコーティングされた硬質皮膜と、この硬質皮膜の上の新たにコーティングされたメッキと、このメッキの上に新たに再コーティングされた硬質皮膜とが存在した状態となる。
【００２７】
その後、刃先部１２の外周面１７であるマージン部１８及び二番取り面１９と切屑排出溝１４，１４の内壁面１５，１５との表面に存在している、予めコーティングされた硬質皮膜と新たにコーティングされたメッキと新たに再コーティングされた硬質皮膜とについて、上記のメッキをその上に新たに再コーティングされた硬質皮膜ごと剥離することになる。
なお、このメッキの剥離は、例えば濃度１０％の硝酸または硫酸に室温で浸漬し、メッキを溶解することによって行われる。この場合、（Ｔｉ，Ａｌ）ＮやＴｉＣＮなどの硬質皮膜がコーティングされていないハイスあるいは超硬合金の表面には、樹脂などの耐酸性のマスキングを施しておくことが好ましい。メッキの剥離を短時間で実施するには、超音波洗浄やショットブラストなどの物理的な処理方法を併用する。
【００２８】
以上説明したように、本実施形態では、一対の切刃１６，１６を含めた刃先部１２の表面に硬質皮膜を再コーティングする前の状態で、刃先部１２の外周面１７及び切屑排出溝１４，１４の内壁面１５，１５には、予めコーティングされた硬質皮膜の上にメッキがコーティングされていることになるから、一対の切刃１６，１６を含めた刃先部１２の表面に硬質皮膜を再コーティングした後に、上記のメッキを、その上に新たに再コーティングされた硬質皮膜ごと剥離することにより、再コーティング時において刃先部１２の外周面１７及び切屑排出溝１４，１４の内壁面１５，１５に再コーティングされた硬質皮膜が残存することはない。
【００２９】
すなわち、刃先部１２の外周面１７及び切屑排出溝１４，１４の内壁面１５，１５にコーティングされた硬質皮膜を除去せずに、これら外周面１７及び内壁面１５，１５に対する複数回繰り返しての硬質皮膜の再コーティングを行ったとしても、刃先部１２の外周面１７及び切屑排出溝１４，１４の内壁面１５，１５に再コーティングされた硬質皮膜が残存することはないために、刃先部１２の外周面１７及び切屑排出溝１４，１４の内壁面１５，１５に再コーティングされた硬質皮膜の総膜厚が、刃先部１２の形状精度を損ねてしまうほどに厚くなってしまうことがないのである。
また、先端逃げ面１３には、従来と同様に、例えば０．８μｍ〜５．０μｍの範囲である適切な厚みの硬質皮膜が再コーティングされることによって、この先端逃げ面１３の耐摩耗性が損なわれてしまうこともない。
【００３０】
したがって、刃先部１２の外周面１７及び切屑排出溝１４，１４の内壁面１５，１５にコーティングされた硬質皮膜を研摩あるいは化学的な方法で除去する工程を省略したとしても、これに起因する不具合の発生をなくすことができ、ドリルの再研摩・再コーティングにかかるコストを削減するとともに、この再研摩・再コーティングの工程にかかる所要時間を短縮することが可能となっている。
【００３１】
なお、本実施形態では、刃先部１２の外周面１７及び切屑排出溝１４，１４の内壁面１５，１５の表面に存在している、予めコーティングされた硬質皮膜と新たにコーティングされたメッキと新たに再コーティングされた硬質皮膜とについて、上記のメッキをその上に新たに再コーティングされた硬質皮膜ごと剥離するようにしているが、このメッキの剥離は必ずしも必要ではない。
つまり、一対の切刃１６，１６を含めた刃先部１２の表面に硬質皮膜を再コーティングしただけであって、上記のメッキの上に新たに再コーティングされた硬質皮膜が存在している状態で、ドリルの再利用を図ってもよいのである。
【００３２】
このような再研摩・再コーティングドリルを使用した場合には、上記のメッキが、自然と、その上に新たに再コーティングされた硬質皮膜ごと剥離することとなり、再コーティング時において刃先部１２の外周面１７及び切屑排出溝１４，１４の内壁面１５，１５に再コーティングされた硬質皮膜が残存することはないので、実質的に、上述の実施形態で説明したものと同様の再研磨・再コーティングドリルを得ることができる。
なお、この場合、メッキが自然に剥離するとしても、刃先部１２の形状精度を維持するためには、メッキの厚みを、上述したように１０μｍ以下に設定しておくことが好ましい。
【図面の簡単な説明】
【００３３】
【図１】本発明の実施形態を説明するために用いるドリルを示す側面図である。
【図２】硬質皮膜をコーティングするためのアークイオンプレーティング装置を示す概略構成図である。
【符号の説明】
【００３４】
１０  ドリル本体
１１  シャンク部
１２  刃先部
１３  先端逃げ面
１４  切屑排出溝
１５  切屑排出溝の内壁面
１５Ａ  切屑排出溝のドリル回転方向前方側を向く内壁面
１６  切刃
１７  刃先部の外周面
１８  マージン部
１９  二番取り面
Ｏ  軸線
Ｔ  ドリル回転方向
【図１】
2005118906.tif 000003
【図２】
2005118906.tif 000004